(57)【要約】【課題】カイロを皮膚に直接貼付しても、皮膚の蒸れを防止し、かぶれや発赤を防止でき、また優れた接着特性を保持しているカイロ用粘着部材を得る。【解決手段】カイロ用粘着部材は、基材の片面に粘着剤層を有し、前記粘着剤層の透湿度（温度４０℃、湿度３０％ＲＨ、粘着剤層の厚み１００μｍ）が、８００ｇ／ｍ２・ｄａｙ以上であること、または、基材の片面に粘着剤層を有し、前記粘着剤層が、分子中に少なくとも１個のアルケニル基を有するポリエーテル系重合体を主体とする粘着剤により構成されていることを特徴とする。基材が２層以上で構成され且つ少なくとも一方の表面に不織布基材を有する積層基材であり、粘着剤層が前記積層基材の片面の不織布基材上に形成されていることが好ましい。前記不織布基材はポリアクリル酸のナトリウム塩を主成分とする繊維物質により形成されていることが好ましい。【選択図】　　　なし【特許請求の範囲】
【請求項１】
基材の片面に粘着剤層を有するカイロ用粘着部材であって、前記粘着剤層の透湿度（温度４０℃、湿度３０％ＲＨ、粘着剤層の厚み１００μｍ）が、８００ｇ／ｍ２・ｄａｙ以上であることを特徴とするカイロ用粘着部材。
【請求項２】
基材の片面に粘着剤層を有するカイロ用粘着部材であって、前記粘着剤層が、分子中に少なくとも１個のアルケニル基を有するポリエーテル系重合体を主体とする粘着剤により構成されていることを特徴とするカイロ用粘着部材。
【請求項３】
ポリエーテル系重合体の数平均分子量が５，０００〜５０，０００である請求項２記載のカイロ用粘着部材。
【請求項４】
基材が２層以上で構成され且つ少なくとも一方の表面に不織布基材を有する積層基材であり、粘着剤層が前記積層基材の片面の不織布基材上に形成されている請求項１〜３の何れかの項に記載のカイロ用粘着部材。
【請求項５】
不織布基材がポリアクリル酸のナトリウム塩を主成分とする繊維物質により形成されている請求項４記載のカイロ用粘着部材。
【請求項６】
粘着剤層が多孔性粘着剤層である請求項１〜５の何れかの項に記載のカイロ用粘着部材。
【請求項７】
多孔性粘着剤層が、基材上に粘着剤が繊維状に塗布されて形成されている請求項６記載のカイロ用粘着部材。
【請求項８】
粘着剤層が、無溶剤の粘着剤を塗布して形成されている請求項１〜７の何れかの項に記載のカイロ用粘着部材。
【請求項９】
カイロにおける発熱体成分を封入する袋体を構成する部材としてのカイロ用粘着シートである請求項１〜８の何れかの項に記載のカイロ用粘着部材
【請求項１０】
請求項１〜９の何れかの項に記載のカイロ用粘着部材が使用されていることを特徴とするカイロ。
【発明の詳細な説明】
【０００１】
【発明の属する技術分野】
本発明は、カイロ（発熱体）を、適用部位に貼付するために使用される粘着部材（粘着シートなど）およびそれを用いたカイロ（特に、使い捨てカイロ）に関し、より詳細には、カイロを皮膚に直接貼付する用途に好適に使用され、粘着剤組成物による透湿性能により、長時間貼付して使用しても肌のかぶれや発赤を抑制又は防止することができるカイロ用粘着部材およびそれを用いたカイロに関する。
【０００２】
【従来の技術】
従来、絆創膏などの皮膚に直接触れる用途に使用される粘着剤としては、アクリル系粘着剤やゴム系粘着剤が広く利用されてきた。アクリル系粘着剤は、粘着剤ポリマー単独では粘度が高く、基材に塗布するのが困難なため、一般的には、有機溶剤を使用して溶液状態で塗工した後、加熱オーブン等で乾燥させる方法が利用されている。しかし、このような方法では、乾燥工程を経ても有機溶剤が微量に残留する場合があり、この微量に残留した有機溶剤が皮膚刺激の原因とされる場合がある。
【０００３】
しかも、アクリル系粘着剤（又は該粘着剤による粘着剤層）には透湿性がほとんどないため、皮膚貼付面が蒸れてかぶれの原因となる場合があった。更に、製造工程上、有機溶剤を回収する必要があり、環境面でも問題があった。
【０００４】
現在、貼るタイプの使い捨てカイロ（貼付型発熱体）は、冬場における簡易採暖手段、夏場の冷房環境下における冷え性防止などの目的で季節を問わずに広く利用されるようになっている。このような貼るタイプの使い捨てカイロは、通常、下着等の衣類に貼付したり、皮膚に直接貼付して使用されている。
【０００５】
一般的な使い捨てカイロの構成としては、例えば、図４に示されるような構成が挙げられる。具体的には、使い捨てカイロの構成としては、ポリエチレン等のオレフィン系多孔質フィルム（不織布との積層基材とされる場合が多い）７と、片面にヒートシール層６１ａを有するフィルム層６１ｂの２層からなる多層プラスチックシート基材６１のフィルム層６１ｂ側の面に粘着剤層６２が形成された粘着シート６とを、ヒートシール手段を利用して袋体とし、この袋体の内部に鉄粉を主成分とする発熱体成分８が封入された構成が挙げられる。なお、粘着剤層６２は通常図４で示されるようにセパレータ６３により保護されている。
【０００６】
このような従来の使い捨てカイロにおいて、粘着剤層を構成する粘着剤としては、スチレン−イソプレン−スチレンブロックポリマー（ＳＩＳ）等のスチレン系ブロック共重合体を主成分とするゴム系ポリマーに、粘着付与樹脂やパラフィンオイル等の軟化剤、更には粘着剤に隠蔽力を付与するためにチタン白や珪酸アルミニウム等を添加したものが一般的に使用されている。この粘着剤は、基本的には、有機溶剤を使用せず、ホットメルト塗工が可能であるが、疎水性であり、該粘着剤（又はその粘着剤層）の透湿性が未だ不十分という点ではアクリル系粘着剤と同様の問題点を有している。すなわち、粘着剤が疎水性であり透湿性を有していないことから、皮膚に直接貼付した場合（例えば、所謂「直貼り用カイロ」として使用した場合）、貼り付け中（貼付して使用中）に、発汗した汗が粘着剤表面に溜まり、皮膚表面が蒸れて、肌のかぶれや発赤が生じたり、粘着力が低下したりする場合があった。
【０００７】
また、粘着剤の添加成分の皮膚への影響を最小限とする観点からは、粘着剤としては、粘着成分としての主ポリマー以外の粘着付与樹脂や軟化剤等の添加成分（配合成分）の多い複雑な組成とせず、粘着成分としての主ポリマー単独で構成することが好ましい。
【０００８】
なお、カイロ用粘着シートは、発熱体成分を封入する袋体を形成する際のヒートシール部にも粘着剤層が配置されるように、多層プラスチックシート基材の片面に具備されている場合が多く、従来の粘着剤では、袋体を形成する際のヒートシール加工後、ヒートシール部近辺の粘着剤層の粘着力が低下する場合があった。
【特許文献１】
特開平７−８５１７号公報
【特許文献２】
特開平７−１０９４４３号公報
【特許文献３】
特開２０００−１３９９９９０号公報
【特許文献４】
特開２００１−２６０２９３号公報
【０００９】
【発明が解決しようとする課題】
従って、本発明の目的は、皮膚に直接貼付されていても、発汗による水分を透湿させて、皮膚表面の蒸れを抑制又は防止し、肌のかぶれや発赤を抑制又は防止することができるカイロ用粘着部材およびそれを用いたカイロを提供することにある。
本発明の他の目的は、粘着付与樹脂が使用されていなくても、又はその使用量が低減されていても、優れた接着性能を発揮することができるカイロ用粘着部材およびそれを用いたカイロを提供することにある。
本発明のさらに他の目的は、発熱体成分を封入する袋体を形成する際のヒートシール加工を経ても、優れた粘着特性を保持しているカイロ用粘着部材およびそれを用いたカイロを提供することにある。
【００１０】
【課題を解決するための手段】
本発明者らは前記目的を達成するために鋭意検討した結果、粘着剤層を構成する粘着剤として、粘着剤自体に透湿性を有するものを採用すると、カイロを直貼りしても、粘着剤層を通してカイロ発熱時の発汗による水分を逃がして蒸れを抑制又は防止することができることを見出した。また、粘着剤層が、特定のポリマーを主体とする粘着剤により構成されていると、粘着成分としての主ポリマー以外の粘着付与樹脂や軟化剤等の添加成分を使用しなくても、又はそれらの使用量を低減しても、優れた接着性能を発揮できることを見出した。さらに、粘着剤層が、特定のポリマーを主体とする粘着剤により構成されていると、発熱体成分を封入する袋体を形成する際のヒートシール加工を経ても、優れた粘着特性を保持していることを見出した。本発明はこれらの知見に基づいて完成されたものである。
【００１１】
すなわち、本発明は、基材の片面に粘着剤層を有するカイロ用粘着部材であって、前記粘着剤層の透湿度（温度４０℃、湿度３０％ＲＨ、粘着剤層の厚み１００μｍ）が、８００ｇ／ｍ２・ｄａｙ以上であることを特徴とするカイロ用粘着部材を提供する。
【００１２】
また、本発明は、基材の片面に粘着剤層を有するカイロ用粘着部材であって、前記粘着剤層が、分子中に少なくとも１個のアルケニル基を有するポリエーテル系重合体を主体とする粘着剤により構成されていることを特徴とするカイロ用粘着部材を提供する。前記ポリエーテル系重合体の数平均分子量としては、５，０００〜５０，０００であることが好ましい。
【００１３】
本発明では、前記基材が２層以上で構成され且つ少なくとも一方の表面に不織布基材を有する積層基材であり、粘着剤層が前記積層基材の片面の不織布基材上に形成されていることが好ましい。このような不織布基材としては、ポリアクリル酸のナトリウム塩を主成分とする繊維物質により形成されていてもよい。
【００１４】
また、粘着剤層としては、多孔性粘着剤層であることが好ましく、前記多孔性粘着剤層は、基材上に粘着剤を繊維状に塗布して形成することができる。さらにまた、前記粘着剤層は、無溶剤の粘着剤を塗布して形成されていてもよい。
【００１５】
このようなカイロ用粘着部材は、カイロにおける発熱体成分を封入する袋体を構成する部材としてのカイロ用粘着シートであってもよい。
【００１６】
本発明には、前記カイロ用粘着部材が使用されていることを特徴とするカイロも含まれる。
【００１７】
【発明の実施の形態】
本発明のカイロ用粘着部材としては、基材の片面に設けられた粘着剤層が、８００ｇ／ｍ２・ｄａｙ以上の透湿度（温度（外気の温度）４０℃、湿度（外気の湿度）３０％ＲＨ、粘着剤層の厚み１００μｍ）を有していることを特徴の１つとして挙げられる。このように、粘着剤層の透湿度（温度４０℃、湿度３０％ＲＨ、粘着剤層の厚み１００μｍ）が、８００ｇ／ｍ２・ｄａｙ以上であると、カイロ用粘着部材を粘着剤層を利用して皮膚に直接貼付していても（直貼りしていても）、発汗による水分を粘着剤層が透湿させて、皮膚表面の蒸れを抑制又は防止し、肌のかぶれや発赤を効果的に抑制又は防止することができる。
【００１８】
前記粘着剤層の透湿度（温度４０℃、湿度３０％ＲＨ、粘着剤層の厚み１００μｍ）としては、１２００ｇ／ｍ２・ｄａｙ以上であることが好ましく、さらに２０００ｇ／ｍ２・ｄａｙ以上であることが好適である。透湿度の上限としては、特に制限されないが、例えば、４０００ｇ／ｍ２・ｄａｙ（温度４０℃、湿度３０％ＲＨ、粘着剤層の厚み１００μｍ）程度であってもよい。なお、粘着剤層の透湿度（温度４０℃、湿度３０％ＲＨ、粘着剤層の厚み１００μｍ）が８００ｇ／ｍ２・ｄａｙ未満であると、皮膚又は肌が蒸れて、皮膚又は肌にかぶれや発赤が生じるという問題が発生しやすくなる。
【００１９】
本発明において、粘着剤層（又は粘着剤）の透湿度は、以下のようにして測定することができる。
（粘着剤層の透湿度の測定方法）
（１）粘着剤をセパレータ上の塗布領域全面にアプリケーターを用いて塗布して、必要に応じて乾燥・架橋をし、１００μｍの厚さ（乾燥後の厚さ）を有する粘着剤層を形成する。
（２）前記セパレータ上に形成された粘着剤層を、ナイロン製不織布（ポリアミド製不織布）の片面に転写して、粘着シートを作製する。なお、前記ナイロン製不織布としては、坪量が４０ｇ／ｍ２のものを使用する。具体的には、ナイロン製不織布としては、例えば、商品名「エルタス」（旭化成社製）などを用いることができる。
（３）高さ４０ｍｍ且つ内径４０ｍｍφのガラスカップに２０ｇの水を入れた後、図１に示されるように、粘着剤層を下側にして、ガラスカップの開放口を覆うように粘着シートをガラスカップの上面に載せ、これらの周囲を、商品名「Ｎｏ．５１」（日東電工株式会社製）によるビニールテープを用いて貼付して、粘着シートをガラスカップに固定する。
（４）この粘着シートにより覆われたガラスカップを、４０℃、３０％ＲＨの恒温恒湿度器内に２０分間入れ、取り出して重量を測定し、この重量を初期重量（ＷＯ）とする。
（５）次に、再度、４０℃、３０％ＲＨの恒温恒湿度器内に入れ、４時間後に取り出した後、重量（ＷＨ）を測定して、下記の式（ａ）に基づいて、透湿度（ｇ／ｍ２・ｄａｙ）を算出する。
透湿度＝［（ＷＯ−ＷＨ）×２４］／［（０．０２）２×π×４］　式（ａ）
［式（ａ）において、透湿度の単位はｇ／ｍ２・ｄａｙである。なお、ＷＯ：初期重量、ＷＨ：４時間後の重量である。πは円周率であり、３．１４とすることができる］
【００２０】
図１は粘着剤層の透湿度の測定方法を示す概略図である。図１において、９１は粘着シート、９１ａは粘着剤層、９１ｂはナイロン製不織布、９２はガラスカップ（高さ４０ｍｍ、内径４０ｍｍφ）、９２ａはガラスカップ９２の開放口（上面）、９３は水である。
【００２１】
また、本発明のカイロ用粘着部材としては、基材の片面に設けられた粘着剤層が、分子中に少なくとも１個のアルケニル基を有するポリエーテル系重合体を主体（「アルケニル基含有ポリエーテル系重合体」と称する場合がある）とする粘着剤により構成されていることを特徴の１つとして挙げられる。このように、アルケニル基含有ポリエーテル系重合体を主体とする粘着剤を用いると、粘着付与樹脂を使用していなくても、又はその使用量を低減していても、充分な接着性能を効果的に発揮することができる。しかも、カイロとしての袋体を形成する際のヒートシール加工を経ても、粘着剤層は優れた粘着特性を保持又は維持することができ、カイロを貼付する際には、優れた粘着力を発揮することができる。
【００２２】
なお、本発明のカイロ用粘着部材は、前記２つの特徴のいずれか一方を満足していればよいが、２つの特徴を両方とも満足していることが好ましい。
【００２３】
［粘着剤層］
カイロ用粘着部材の粘着剤層を構成する粘着剤としては、粘着剤層を形成した際の透湿度（温度４０℃、湿度３０％ＲＨ、粘着剤層の厚み１００μｍ）が８００ｇ／ｍ２・ｄａｙ以上となるものであれば、その組成等は特に制限されない。従って、この観点からは、公知乃至慣用の粘着剤（例えば、アクリル系粘着剤、ゴム系粘着剤、シリコーン系粘着剤、ウレタン系粘着剤など）を用いることも可能である。しかし、前述のように、透湿度とカイロの接着特性とを両立する観点からは、粘着剤としては、分子中に少なくとも１個のアルケニル基を有するポリエーテル系重合体（アルケニル基含有ポリエーテル系重合体）を主体とする粘着剤が好ましい。
【００２４】
アルケニル基含有ポリエーテル系重合体において、アルケニル基としては、末端に二重結合を有する形態のアルケニル基（ビニル基やビニルアルキル基など）が好ましい。具体的には、アルケニル基としては、ビニル基；１−メチルビニル基（イソプロペニル基）、１−エチルビニル基、１−プロピルビニル基、１−イソプロピルビニル基等の１−アルキルビニル基を好適に用いることができ、特に、ビニル基、１−メチルビニル基が好ましい。アルケニル基は単独で又は２種以上組み合わせられていてもよい。
【００２５】
アルケニル基は、ポリエーテル系重合体に、直接結合していてもよく、他の基（２価の有機基など）を介して結合していてもよい。アルケニル基がポリエーテル系重合体に結合する際に介する他の基としては、例えば、「−Ｏ−」、「−ＯＣ（＝Ｏ）−」、「−Ｃ（＝Ｏ）Ｏ−」、「−ＲａＯ−」、「−ＲａＯＣ（＝Ｏ）−」、「−ＲａＯＣ（＝Ｏ）Ｏ−」、「−ＲａＯ−Ｃ（＝Ｏ）ＮＨ−」、「−ＲａＣ（＝Ｏ）Ｏ−」（Ｒａは２価の有機基）の他、これらの基における「−Ｏ−」の部位が「−Ｓ−」や「−ＮＨ−」とした基などが挙げられる。なお、これらの例示の基は、左側がアルケニル基と結合し、右側がポリエーテル系重合体に結合する。
【００２６】
具体的には、好ましいアルケニル基含有ポリエーテル系重合体としては、下記式（１）で表されるアルケニル基含有ポリエーテル系重合体が挙げられる。
【化１】
2004105369.tif 000002
（式（１）において、Ｒ１はポリエーテル系重合体を示し、Ｒ２は水素原子又はメチル基を示す。Ｒ３は「−Ｏ−」、「−ＯＣ（＝Ｏ）−」、「−Ｃ（＝Ｏ）Ｏ−」、「−Ｒ４Ｏ−」、「−Ｒ４ＯＣ（＝Ｏ）−」、「−Ｒ４ＯＣ（＝Ｏ）Ｏ−」（なお、これらのＲ３の基は、左側が「ＣＨ２＝Ｃ（Ｒ２）−」と結合し、右側が「Ｒ１」と結合する）であり、Ｒ４は２価の有機基である。ｍは０又は１であり、ｎは正の整数である）
【００２７】
前記式（１）において、Ｒ１のポリエーテル系重合体としては、分子内にエーテル結合を有する重合体であれば特に制限されないが、例えば、繰り返し単位としてオキシエチレン、オキシプロピレン、オキシイソプロピレン、オキシテトラメチレン等のオキシアルキレンを１種又は２種以上有するポリオキシアルキレン系重合体などが挙げられる。具体的には、Ｒ１のポリエーテル系重合体としては、ポリオキシエチレン、ポリオキシプロピレン、ポリオキシテトラメチレン、オキシエチレン−オキシプロピレン共重合体（例えば、ポリオキシエチレン−ポリオキシプロピレンブロック共重合体や、オキシエチレン−オキシプロピレンランダム共重合体等）などが挙げられる。
【００２８】
Ｒ３におけるＲ４は２価の有機基であり、該２価の有機基としては、特に制限されず、例えば、１個以上のエーテル結合を有していてもよい２価の炭化水素基が好適である。このようなエーテル結合を有していてもよい２価の炭化水素基としては、炭素数１〜２０の２価の炭化水素基が好適である。具体的には、エーテル結合を有していてもよい２価の炭化水素基としては、アルキレン基（例えば、メチレン基、エチレン基、トリメチレン基、プロピレン基、テトラメチレン基、２−メチルトリメチレン基、ペンタメチレン基、ヘキサメチレン基など）、アルキレン−オキシ−アルキレン基（例えば、エチレン−オキシ−エチレン基、エチレン−オキシ−トリメチレン基など）が挙げられる。また、２価の炭化水素基としては、前記の他、オキシアルキレン基、オキシカルボニルアルキレン基、オキシカルボニルオキシアルキレン基（これらは、オキシ部位がアルケニル基と結合している）などを用いることも可能である。
【００２９】
Ｒ３としては、「−Ｒ４Ｏ−」が好ましく、特に「−ＣＨ２Ｏ−」が好適である。
【００３０】
ｍは０又は１であり、ｍが０の場合、Ｒ３が存在しておらず、「ＣＨ２＝Ｃ（Ｒ２）−」が直接「Ｒ１」と結合している状態を示している。
【００３１】
ｎは正の整数であり、例えば、１〜１０（好ましくは１〜４、さらに好ましくは１又は２）の整数が挙げられる。
【００３２】
なお、前記式（１）において、「ＣＨ２＝Ｃ（Ｒ２）−（Ｒ３）ｍ−」は、Ｒ１のポリエーテル系重合体のいずれかの部位（好ましくは、主鎖や側鎖の末端、特に主鎖の末端）にｎ個結合していればよく、従って、詳細には、「Ｒ１はポリエーテル系重合体の主要部である」とも言える。また、複数の「ＣＨ２＝Ｃ（Ｒ２）−（Ｒ３）ｍ−」が、Ｒ１のポリエーテル系重合体に結合している場合、全部又は一部の「ＣＨ２＝Ｃ（Ｒ２）−（Ｒ３）ｍ−」が、ポリエーテル系重合体の同一の部位に結合していてもよく、全部が異なる部位に結合していてもよい。
【００３３】
このようなアルケニル基含有ポリエーテル系重合体としては、例えば、特開平４−１４５１８８号公報、特開平５−２０９１６４号公報などに記載されている公知のアルケニル基含有ポリエーテル系重合体を用いることができる。
【００３４】
アルケニル基含有ポリエーテル系重合体としては、数平均分子量が５，０００以上５０，０００以下（５，０００〜５０，０００）、好ましくは１０，０００以上３０，０００以下（１０，０００〜３０，０００）、より好ましくは１５，０００以上２５，０００以下（１５，０００〜２５，０００）であるものを好適に用いることができる。アルケニル基含有ポリエーテル系重合体の数平均分子量が５，０００未満であると硬化物の粘着性が低下し、一方、５０，０００を超えると塗工性が低下する。
【００３５】
なお、アルケニル基含有ポリエーテル系重合体による粘着剤は、無溶剤タイプの粘着剤であっても、室温（例えば、２３℃）で塗工することが可能である。この点から、アルケニル基含有ポリエーテル系重合体は、カイロ用粘着部材の粘着剤層を構成する粘着剤の粘着成分（ポリマー成分またはベースポリマー）として優れていると言える。
【００３６】
このようなアルケニル基含有ポリエーテル系重合体の製造方法としては、特に制限されず、公知乃至慣用の方法を採用することができ、例えば、特開平４−１４５１８８号公報や特開平５−２０９１６４号公報等に記載されているように、ポリエーテル系重合体を調製後にアルケニル基を導入する方法、ポリエーテル系重合体を調製中にアルケニル基を導入する方法などを用いることができる。
【００３７】
アルケニル基含有ポリエーテル系重合体を主体とする粘着剤（「アルケニル基含有ポリエーテル系粘着剤」と称する場合がある）としては、アルケニル基含有ポリエーテル系重合体を主体としていれば、架橋剤、触媒（例えば、ヒドロシリル化触媒など）、貯蔵安定性改良剤などの他の成分が含有されていてもよい。架橋剤としては、アルケニル基含有ポリエーテル系重合体を架橋させることができるものであれば特に制限されないが、例えば、分子中に少なくとも２個のヒドロシリル基を有する化合物（「ヒドロシリル基複数含有化合物」と称する場合がある）を好適に用いることができる。該架橋剤としてのヒドロシリル基複数含有化合物としては、例えば、特開平４−１４５１８８号公報や特開平５−２０９１６４号公報等に記載されている「分子中に少なくとも２個のヒドロシリル基を有する化合物［（Ｂ）成分］」などが挙げられる。
【００３８】
また、触媒としては、架橋剤としてヒドロシリル基複数含有化合物が用いられている場合は、ヒドロシリル化触媒を好適に用いることができる。該ヒドロシリル化触媒としては、アルケニル基含有ポリエーテル系重合体とヒドロシリル基複数含有化合物との架橋反応を促進させることができる触媒であれば特に制限されないが、例えば、特開平４−１４５１８８号公報や特開平５−２０９１６４号公報等に記載されている「ヒドロシリル化触媒［（Ｃ）成分］」などが挙げられる。
【００３９】
さらにまた、貯蔵安定性改良剤としては、アルケニル基含有ポリエーテル系重合体を主体とする組成物の貯蔵安定性を高めることができるものであれば特に制限されないが、例えば、特開平４−１４５１８８号公報や特開平５−２０９１６４号公報等に記載されている「貯蔵安定性改良剤［特開平５−２０９１６４号公報では（Ｅ）成分］」などが挙げられる。
【００４０】
粘着剤（特に、アルケニル基含有ポリエーテル系粘着剤）としては、架橋後の粘着剤組成物のゲル分率が３０重量％以上８０重量％以下（３０〜８０重量％）となるように調整されたものが好ましい。また、架橋後の粘着剤組成物の貯蔵弾性率（Ｇ´）が室温で１×１０５Ｐａ以下となるように調整されたものが好ましい。このような架橋後の粘着剤組成物のゲル分率や貯蔵弾性率（Ｇ´）は、粘着成分（特に、アルケニル基含有ポリエーテル系重合体）の種類やその含有割合、架橋剤や触媒の種類やその使用量を適宜調整することにより、コントロールすることができる。なお、粘着成分としてのアルケニル基含有ポリエーテル系重合体が５，０００〜５０，０００の数平均分子量を有している場合、架橋後の粘着剤組成物のゲル分率が３０重量％未満では架橋後もべたつきがあり、一方８０重量％を超えると粘着性が低下して、必要な粘着力が得られない場合がある。
【００４１】
なお、粘着剤には、粘着付与剤などの他の樹脂成分が含有されていてもよく、含有されていなくてもよい。粘着剤に粘着付与樹脂が配合されている場合は、粘着付与樹脂の配合量が多くなると透湿性が低下することから、皮膚に直接貼り付ける用途の粘着剤組成物としては、配合量ができるだけ少ないことが好ましい。具体的には、粘着付与樹脂の配合量は、例えば、アルケニル基含有ポリエーテル系重合体１００重量部に対して５０重量部以下（好ましくは３０重量部以下、さらに好ましくは２０重量部以下、特に１０重量部以下）の範囲から選択することが望ましい。
【００４２】
粘着剤には、その他、溶剤、充填剤、顔料、紫外線吸収剤、酸化防止剤、含窒素シラン化合物、シリコン化合物等の各種添加剤が配合されていてもよい。粘着剤としては、乾燥工程を経ても微量に残留する溶剤（有機溶剤）による皮膚刺激を防止するために、溶剤を含有していないことが好ましい。すなわち、粘着剤としては、無溶剤の粘着剤を用いることが好ましい。
【００４３】
粘着剤層の厚み（乾燥後の厚み）は、例えば、５０〜２００μｍ（好ましくは７０〜１２０μｍ）程度である。粘着剤層の厚みが薄いと、充分な粘着力を得ることが困難になり、一方、厚すぎると熱硬化時に充分な硬化を得ることが困難になり、しかも、コストへの影響も考慮が必要である。
【００４４】
［基材］
カイロ用粘着部材の基材としては、特に制限されない。また、基材の層構成は特に制限されず、単層であってもよく、積層体であってもよい。基材としては、例えば、フィルム層、ヒートシール層、繊維による基材層（例えば、不織布基材層など）を有していてもよい。なお、市販されている貼るタイプのカイロ（特に、貼るタイプの使い捨てカイロ）では、発熱体成分を封入する袋体としては、通常、ポリエチレン系多孔質フィルムにナイロン製不織布（ナイロン不織布）をラミネートしたもの（例えば、日東ライフテック社製の商品名「ブレスロン」など）に、カイロ用粘着部材の基材がヒートシールされて形成されたものが用いられている。このような袋体の形成に際しては、ポリエチレン系多孔質フィルム側の面と、カイロ用粘着部材の基材の粘着剤層形成面と反対側の面とが向かい合った状態で且つ袋体となるようにヒートシールされている。従って、カイロ用粘着部材の基材としては、カイロ用粘着部材の基材の粘着剤層形成面と反対側の面には、前記ポリエチレン系多孔質フィルム等とヒートシール可能な素材による層が形成されていることが望ましい。
【００４５】
一方、透湿性や皮膚表面の蒸れ防止性などの観点からは、粘着剤層は、高吸水性を有する基材（高吸水性基材）又は高吸湿性を有する基材（高吸湿性基材）上に形成されていることが望ましい。このような高吸水性基材又は高吸湿性基材としては、特に制限されないが、布又は編物製基材、織物製基材、不織布基材（不織布製基材）などの繊維による基材が挙げられ、特に不織布基材を好適に用いることができる。
【００４６】
従って、カイロ用粘着部材の基材としては、２層以上で構成され且つ少なくとも一方の表面に不織布基材を有する積層基材が好適である。なお、粘着剤層は、前記積層基材の片面の不織布基材上に形成することができる。この際、前記積層基材の他方の面（粘着剤層形成面と反対側の面）はヒートシール層となっていることが重要である。
【００４７】
具体的には、不織布基材における不織布としては、特に制限されず、例えば、ナイロン製不織布、レーヨン製不織布など公知乃至慣用の不織布（天然繊維による不織布、合成繊維による不織布など）を使用することができるが、特に、ポリアクリル酸のナトリウム塩を１成分又は主成分とする繊維（繊維物質）により形成された不織布（「ポリアクリル酸ナトリウム塩繊維系不織布」と称する場合がある）が好適である。ポリアクリル酸ナトリウム塩繊維系不織布は、高吸水性および高吸湿性を発揮できる。そのため、ポリアクリル酸ナトリウム塩繊維系不織布を用いると、発汗により発生した水分を粘着剤層が透湿し、この透湿された水分をポリアクリル酸ナトリウム塩繊維系不織布が吸収する効果が発揮される。従って、発汗による水分が粘着剤層を通してポリアクリル酸ナトリウム塩繊維系不織布に吸収されるので、皮膚表面の蒸れをより一層抑制又は防止し、肌のかぶれや発赤をより一層抑制又は防止する効果が奏される。なお、不織布基材は単層、複層のいずれの形態を有していてもよい。
【００４８】
このようなポリアクリル酸ナトリウム塩繊維系不織布としては、例えば、商品名「ベルオアシス」（カネボウ合繊社製、ポリアクリル酸ナトリウム塩系ポリマー）などが市販されている。
【００４９】
なお、不織布において、繊維径、繊維長、目付などは特に制限されない。不織布は、１種の繊維のみから構成されていてもよく、複数種の繊維が組み合わせられて構成されていてもよい。
【００５０】
一方、ヒートシール層は、ヒートシール性を有する樹脂（ヒートシール性樹脂）により形成することができる。このようなヒートシール性樹脂としては、特に制限されないが、例えば、オレフィン系樹脂を用いることができ、中でも、低密度ポリエチレン、エチレン−酢酸ビニル共重合体、エチレン−α−オレフィン共重合体（例えば、エチレン−プロピレン共重合体など）などのエチレン系樹脂が好適である。ヒートシール性樹脂は単独で又は２種以上組み合わせて使用することができる。なお、ヒートシール層は単層、複層のいずれの形態を有していてもよい。
【００５１】
ヒートシールをより低温で行って高速加工するためには、より低融点のヒートシール性樹脂を用いることが有効であり、そのためには、例えば、メタロセン系触媒を用いて調製された低密度ポリエチレンなどが最も有効である。
【００５２】
なお、基材がフィルム層を有している場合、該フィルム層は、従来使用されているフィルム層を利用することができる。なお、フィルムに隠蔽性を付与するために、フィラー（例えば、チタン白など）を添加してもよく、具体的には、例えば、多層フィルムの中間層にフィラー（例えば、チタン白など）を添加してもよい。
【００５３】
さらにまた、基材の粘着剤層側の面（粘着剤層形成面）には、粘着剤との投錨性を向上させるため、下塗り剤が塗布されていてもよい。
【００５４】
基材の厚みは、特に制限されず、例えば、１０〜５００μｍ（好ましくは１２〜２００μｍ、さらに好ましくは１５〜１００μｍ）程度である。なお、基材には、必要に応じて、背面処理、帯電防止処理などの各種処理が施されていてもよい。
【００５５】
［カイロ用粘着部材］
カイロ用粘着部材は、基材と、該基材の片面に設けられた粘着剤層とを有している。粘着剤層は、公知乃至慣用のコーティング方式を利用して基材上に形成することができる。具体的には、粘着剤のコーティング方式としては、ロールコーティング方法、ダイコーティング方法等の適宜の塗工方式を選定可能であるが、メルトブローやカーテンスプレー方式が好ましく、特にカーテンスプレー方式が最適である。
【００５６】
カーテンスプレー方式を利用すると、基材上に粘着剤を繊維状に塗布することができ、多孔性を有する粘着剤層（多孔性粘着剤層）を形成することができる。粘着剤層が多孔性粘着剤層であると、汗をより一層透湿することができ、肌のかぶれや発赤をより一層防止する効果をもたらせることが可能となる。特に、多孔性粘着剤層（カーテンスプレー方式により粘着剤を繊維状に塗布して形成された多孔性粘着剤層など）と、吸水性不織布又は吸湿性不織布（ポリアクリル酸ナトリウム塩繊維系不織布など）とを組み合わせると、より一層汗を吸収することができ、その結果、さらにより一層かぶれや発赤を防止することができるようになる。
【００５７】
粘着剤層は、基材の片面に、通常全面的に形成されているが、部分的に形成されていてもよく、例えば、ストライプ塗工を利用してストライプ状に、ドット塗工を利用してドット状に部分的に形成されていてもよい。
【００５８】
なお、粘着剤層の透湿度は、粘着剤層がどのような形態で形成されていても、前述のように、基材上の塗布領域全面（例えば、片面全面など）に均一又はほぼ均一の厚みで塗布した際の透湿度として測定される。従って、粘着剤層がストライプ状やドット状に形成されていても、粘着剤層の透湿度は、同一の粘着剤を用いて基材上の塗布領域全面に均一又はほぼ均一の厚みで塗布して形成された粘着剤層として測定することができる。
【００５９】
粘着剤層は、無溶剤の粘着剤（溶剤を含有していない粘着剤）を塗布して形成されていることが好ましい。すなわち、粘着剤層は、無溶剤生産工程（無溶剤塗工工程）で得ることができる。
【００６０】
なお、粘着剤層は、剥離フィルム（セパレータ）により保護されていてもよい。このようなセパレータとしては、公知乃至慣用のセパレータを用いることができる。
【００６１】
カイロ用粘着部材は、例えば、図２に示されるように、カイロにおける発熱体成分を封入する袋体を構成する部材（カイロ用粘着シート）として利用することができる。図２は、本発明のカイロ用粘着部材が使用されたカイロの一例を示す概略断面図である。図２において、１はカイロ、２はカイロ用粘着部材、２ａは粘着剤層、２ｂは基材、２ｃはセパレータ、３はカイロ用袋体形成部材、４は発熱体成分を示す。図２では、カイロ１は、基材２ｂの片面に粘着剤層２ａ、セパレータ２ｃがこの順で形成されたカイロ用粘着部材２が、カイロ用袋体形成部材３と袋体となるようにヒートシールされ、且つ該袋体の内部には発熱体成分４が封入されている構成を有している。前記カイロ用袋体形成部材３としては、ナイロン不織布がラミネートされたポリエチレン系多孔質フィルムを用いることができる。
【００６２】
なお、該カイロ１を作製する方法としては、特に制限されないが、例えば、カイロ用粘着部材２と、カイロ用袋体形成部材３とを、所定の面が対向する形態で重ねて合わせて、開口部を有するように周囲をヒートシールして開口部を有する袋体（例えば、３方をヒートシールした袋体など）を作製し、該開口部を有する袋体の内部に前記開口部から発熱体成分４を投入した後、前記開口部をヒートシールすることにより、袋体に発熱体成分を封入して、カイロを作製する方法などが挙げられる。このように、本発明のカイロ用粘着部材は、粘着剤層を有する状態でヒートシール加工を経ても、前記粘着剤層は優れた粘着特性を保持又は維持することが可能である。従って、本発明のカイロ用粘着部材を用いると、容易に、カイロ（貼るタイプのカイロ）を作製することができる。
【００６３】
なお、カイロ用粘着部材は、図３に示されるように、カイロにおける発熱体成分を封入する袋体に貼付して用いることも可能である。また、図３は、本発明のカイロ用粘着部材が使用されたカイロの他の例を示す概略断面図である。図３において、１ａはカイロ、５は袋体を示す。図３では、カイロ１ａは、発熱体成分４が封入された袋体５の表面に、公知乃至慣用の接着手段を利用して、カイロ用粘着部材２が貼付されている構成を有している。なお、カイロ用粘着部材２は、基材２ｂの片面に粘着剤層２ａ、セパレータ２ｃがこの順で形成された構成を有している。
【００６４】
［カイロ］
本発明のカイロ（貼るタイプのカイロ）は、前記カイロ用粘着部材が使用されていれば、その構成は特に制限されない。本発明のカイロとしては、前記図２で示されるように、カイロ用粘着部材が発熱体成分を封入する袋体を構成する部材（カイロ用粘着シート）として使用された構成を有するものを好適に用いることができる。
【００６５】
本発明のカイロは、カイロ用粘着部材が前記構成を有しているので、皮膚に直接貼付しても、発汗による水分を透湿させて、皮膚表面の蒸れを抑制又は防止し、肌のかぶれや発赤を抑制又は防止することができ、従って、直貼り用カイロ（特に、直貼り用使い捨てカイロ）として、非常に有用である。
【００６６】
【発明の効果】
本発明のカイロ用粘着部材を用いたカイロによれば、皮膚に直接貼付しても、発汗による水分を透湿させて、皮膚表面の蒸れを抑制又は防止し、肌のかぶれや発赤を抑制又は防止することができる。また、本発明のカイロ用粘着部材は、粘着付与樹脂が使用されていなくても、又はその使用量が低減されていても、優れた接着性能を発揮することができる。特に、発熱体成分を封入する袋体を形成する際のヒートシール加工を経ても、優れた粘着特性を保持している。
【００６７】
【実施例】
以下に、実施例に基づいて本発明をより詳細に説明するが、本発明はこれらの実施例により限定されるものではない。
【００６８】
（実施例１）
［基材］
カイロ用粘着シートの基材として、低密度ポリエチレンフィルム（厚み２０μｍ）に、ナイロン不織布（商品名「エルタス」旭化成社製；４０ｇ目付け）を積層した複合フィルム（「複合フィルムＡ」と称する場合がある）を用いた。
［粘着剤］
カイロ用粘着シートの粘着剤層を構成する粘着剤として、分子中に少なくとの１個のアルケニル基を有するポリエーテル系重合体を主体とする粘着剤（本粘着剤は、室温で無溶剤塗工可能である）である商品名「サイリル粘着剤」（鐘淵化学工業株式会社製；数平均分子量２００００）：１００重量部に、硬化剤（商品名「ＣＲ５００」鐘淵化学工業株式会社製）：１．３重量部を添加した粘着剤組成物（「粘着剤Ａ」と称する場合がある）を用いた。
［カイロ用粘着シート］
前記粘着剤Ａをセパレータ上にコンマーダイレクトコーティング方式により、乾燥後の厚さが１００μｍとなるように展開して粘着剤層を形成した後、該粘着剤層と前記複合フィルムＡの不織布面とを貼り合わせ、その後、約１３０℃で３分間熱硬化させて、カイロ用粘着シートを得た。
【００６９】
（実施例２）
ナイロン不織布に代えて、高吸水性不織布（商品名「ベルオアシス」カネボウ合繊社製；４０ｇ目付け）を用いたこと以外は、実施例１と同様にして、カイロ用粘着シートを得た。
【００７０】
（実施例３）
［基材］
カイロ用粘着シートの基材として、ポリエチレン／エチレン−酢酸ビニル共重合体の混合フィルム（厚み４０μｍ）に、高吸水性不織布（商品名「ベルオアシス」カネボウ合繊社製；４０ｇ目付け）を積層した複合フィルム（「複合フィルムＢ」と称する場合がある）を用いた。
［粘着剤］
カイロ用粘着シートの粘着剤層を構成する粘着剤として、実施例１と同様の粘着剤組成物である粘着剤Ａ［すなわち、分子中に少なくとの１個のアルケニル基を有するポリエーテル系重合体を主体とする粘着剤（本粘着剤は、室温で無溶剤塗工可能である）である商品名「サイリル粘着剤」（鐘淵化学工業株式会社製；数平均分子量２００００）：１００重量部に、硬化剤（商品名「ＣＲ５００」鐘淵化学工業株式会社製）：１．３重量部を添加した粘着剤組成物］を用いた。
［カイロ用粘着シート］
前記粘着剤Ａをセパレータ上にカーテンスプレー方式により約３０ｇ／ｍ２塗布して、多孔性粘着剤層を形成した後、該多孔性粘着剤層と、前記複合フィルムＢの不織布面とを貼り合わせたこと以外は、実施例１と同様にして、カイロ用粘着シートを得た。
【００７１】
（実施例４）
カイロ用粘着シートの基材として、［エチレン−α−オレフィン共重合体と低密度ポリエチレンとの混合樹脂層（ヒートシール層）］／［ポリエチレンとポリプロピレンと酸化チタンとの混合樹脂組成物層（中間層）／［ポリプロピレン（粘着剤層形成面側の層）］の３層構造で且つ厚さ（総厚み）が８０μｍである複合フィルム（「複合フィルムＣ」と称する場合がある）を用いたこと以外は、実施例３と同様にして、カイロ用粘着シートを得た。
【００７２】
（比較例１）
粘着剤として、スチレン−イソプレン−スチレンブロックコポリマー（ＳＩＳ；スチレンコンテント約２０重量％）：１００重量部に、水添テルペン系樹脂（商品名「クリアロンＰ−１０５」ヤスハラケミカル社製；粘着付与樹脂）：１００重量部、パラフィンオイル（商品名「ＰＷ−９０」出光石油社製；軟化剤）：３０重量部、および顔料としてチタン白：２０重量部を添加し混合した粘着剤組成物（「粘着剤Ｂ」）を用いた。
前記粘着剤Ｂを、ホットメルト塗工により、前記複合フィルムＡの不織布面上に塗布して粘着剤層を形成して、粘着シートを得た。
【００７３】
（評価）
実施例１〜４、比較例１で得られた粘着シートを、それぞれ、１００×１３０（ｍｍ）に切断し、該粘着シートの粘着剤層形成面と反対側の面と、前記粘着シートと同サイズの通気性シート（商品名「ブレスロン　ＢＲＮ−１２６０」日東ライフテック社製）のポリエチレン多孔質面とが対向する状態で両者を重ね合わせ、ヒートシール加工により３方をヒートシールした後、開放口から内部に、市販の「直貼り用使い捨てカイロ」中の発熱体成分（発熱体組成物）を投入し、さらに、残る１方（開放口）をヒートシール加工によりヒートシールして、直貼り用使い捨てカイロを作製した。このカイロを用いて、下記のフィーリング試験を行い、装着時、発熱時および剥離時における感触を評価した。
【００７４】
（フィーリング試験）
無作為に選出した１０名の人に、実施例１〜４、比較例１で得られた粘着シートによるカイロを、腰又は腹に貼ってもらい、カイロを貼る際の装着時における感触、カイロを貼った後の発熱時における感触、カイロを剥がす際の剥離時における感触を、フィーリングで評価してもらい、下記の評価基準により、装着時、発熱時および剥離時における感触を評価した。評価結果は表１に示した。
評価基準
○：１０名中７名以上の人が好感触又は問題なしと評価した
△：１０名中４〜６名の人が好感触又は問題なしと評価した
×：１０名中３名以下の人が好感触又は問題なしと評価した
【００７５】
【表１】
2004105369.tif 000003
【００７６】
（粘着剤層の透湿度の測定試験）
実施例１〜４で用いた粘着剤Ａによる粘着剤層と、比較例１で用いた粘着剤Ｂによる粘着剤層について、下記の粘着剤層の透湿度の測定方法により、透湿度を測定したところ、粘着剤Ａによる粘着剤層の透湿度は１３００ｇ／ｍ２・ｄａｙであり、粘着剤Ｂによる粘着剤層の透湿度は７０ｇ／ｍ２・ｄａｙであった。
（粘着剤層の透湿度の測定方法）
粘着剤をセパレータ上の塗布領域全面にアプリケーターを用いて塗布して、乾燥や架橋を行った後、１００μｍの厚さ（乾燥後の厚さ）を有する粘着剤層を形成した後、該粘着剤層をナイロン製不織布（商品名「エルタス」旭化成社製；坪量４０ｇ／ｍ２）の片面に転写して、粘着シートを作製する。この粘着シートを、粘着剤層を下側にして、２０ｇの水が入っているガラスカップ（高さ４０ｍｍ且つ内径４０ｍｍφ）の上面に載せ、これらの周囲を、商品名「Ｎｏ．５１」（日東電工株式会社製）によるビニールテープを用いて貼付して、ガラスカップに固定する。その後、粘着シートにより覆われたガラスカップを、４０℃、３０％ＲＨの恒温恒湿度器内に２０分間入れ、取り出して重量を測定し、この重量を初期重量（ＷＯ）とする。更にその後、再度、４０℃、３０％ＲＨの恒温恒湿度器内に入れ、４時間後に取り出した後、重量（ＷＨ）を測定して、下記の式（ａ）に基づいて、透湿度（ｇ／ｍ２・ｄａｙ）を算出する。
透湿度＝［（ＷＯ−ＷＨ）×２４］／［（０．０２）２×π×４］　式（ａ）
［式（ａ）において、透湿度の単位はｇ／ｍ２・ｄａｙである。なお、ＷＯ：初期重量、ＷＨ：４時間後の重量である。πは３．１４とする］
【００７７】
（ヒートシール加工後の粘着力の評価試験）
実施例１および比較例１で得られた粘着シートの各々について、以下の方法でヒートシール加工後の粘着力を評価した。
ヒートシール機（テスター産業社製：ＴＰ−７０１−Ｂ）を使用して、図５で示されるように、ヒートシールバー（熱プレス）の間に粘着シートサンプル（粘着剤層にはセパレータが付いている状態）をはさみ、下記のヒートシール条件でヒートシールを行い、さらにヒートシール後、粘着シート（幅２０ｍｍ）をステンレス板に貼付し、貼付してから３０分後、引張試験機を使用して、引張速度：３００ｍｍ／分、剥離角度：１８０°にて剥離し、その際の粘着力（Ｎ／２０ｍｍ）を測定した。なお、比較として、ヒートシールを行っていない粘着シート（ヒートシール前の粘着シート）の粘着力（Ｎ／２０ｍｍ）についても、それぞれ、同様の方法で測定した。測定結果は表２に示した。
ヒートシール条件
・エアー圧力：３．０ｋｇ／ｃｍ２（２．９４×１０５Ｐａ）
・時間：２秒
・温度：１５０℃
【００７８】
図５はヒートシール方法を示す概略図である。図５において、１０は粘着シート、１０ａは低密度ポリエチレンフィルム、１０ｂはナイロン不織布、１０ｃは粘着剤層、１０ｄはセパレータ、１１ａは上側のヒートシールバー、１１ｂは下側のヒートシールバー、１２はセパレータ（低密度ポリエチレンフィルムの保護層として使用）である。
【００７９】
【表２】
2004105369.tif 000004
【００８０】
以上より、実施例に係る粘着シートを直貼りカイロ用の粘着シートとして用いると、直貼りカイロを皮膚に直接貼付しても、皮膚表面の蒸れが抑制又は防止され、肌のかぶれや発赤を効果的に抑制又は防止することができる。これは、実施例で用いられた粘着剤の透湿度が、８００ｇ／ｍ２・ｄａｙ以上であるからであると思われる。
【００８１】
また、実施例では、分子中に少なくとの１個のアルケニル基を有するポリエーテル系重合体を主体とする粘着剤を用いているので、カイロを作製するさいのヒートシール加工を経ても、粘着力の低下が抑制又は防止されており、優れた粘着力を保持している。従って、実施例に係る粘着シートによる直貼りカイロは、優れた粘着性で、皮膚に直接貼付することができる。しかも、粘着付与樹脂や溶剤（特に有機溶剤）などが含まれていないので、皮膚への悪影響を最小限に抑えることができる。
【図面の簡単な説明】
【図１】粘着剤層の透湿度の測定方法を示す概略図である。
【図２】本発明のカイロ用粘着部材が使用されたカイロの一例を示す概略断面図である。
【図３】本発明のカイロ用粘着部材が使用されたカイロの他の例を示す概略断面図である。
【図４】従来の一般的な使い捨てカイロの構成の一例を示す概略断面図である。
【図５】ヒートシール方法を示す概略図である。
【符号の説明】
１　　　カイロ
１ａ　　カイロ
２　　　カイロ用粘着部材
２ａ　　粘着剤層
２ｂ　　基材
２ｃ　　セパレータ
３　　　カイロ用袋体形成部材
４　　　発熱体成分
５　　　袋体
６　　　粘着シート
６１　　多層プラスチックシート基材
６１ａ　ヒートシール層
６１ｂ　フィルム層
６２　　粘着剤層
６３　　セパレータ
７　　　オレフィン系多孔質フィルム
８　　　発熱体成分
１０　　粘着シート
１０ａ　低密度ポリエチレンフィルム
１０ｂ　ナイロン不織布
１０ｃ　粘着剤層
１０ｄ　セパレータ
１１ａ　上側のヒートシールバー
１１ｂ　下側のヒートシールバー
１２　　セパレータ（低密度ポリエチレンフィルムの保護層として使用）
【図１】
2004105369.tif 000005
【図２】
2004105369.tif 000006
【図３】
2004105369.tif 000007
【図４】
2004105369.tif 000008
【図５】
2004105369.tif 000009